(57)【要約】      （修正有）【課題】基板上に有機電界発光素子からなる長短比の大きな、少なくとも２つの線状画素を平行に配列してなる光源、特に、発光輝度及び発光効率に優れるとともに、輝度ムラの発生を防止しうる光源、及びそれを有する露光装置、画像表示装置、及び、医療装置を提供すること。【解決手段】基板上に、陽極及び陰極間に発光層を含む少なくとも一層の有機化合物層を有する有機電界発光素子からなる少なくとも２つの線状画素を平行に配列した光源であって、前記線状画素の長短比が２００以上であり、前記陽極は複数の前記線状画素で共有され、前記陰極は前記線状画素に応じてパターニングされていることを特徴とする光源。該光源の陰極の膜厚としては、０．４μｍ以上２μｍ以下であることが好適な態様である。【選択図】図１
2007027698.tif 000002
【特許請求の範囲】
【請求項１】
基板上に、陽極及び陰極間に発光層を含む少なくとも一層の有機化合物層を有する有機電界発光素子からなる少なくとも２つの線状画素を平行に配列した光源であって、
前記線状画素の長短比が２００以上であり、前記陽極は複数の前記線状画素に共有され、前記陰極は前記線状画素に応じてパターニングされていることを特徴とする光源。
【請求項２】
前記陰極の膜厚が、０．４μｍ以上２μｍ以下であることを特徴とする請求項１に記載の光源。
【請求項３】
前記陰極が積層構造であり、該積層構造が、前記有機化合物層側から順に、仕事関数が４ｅＶ以下の材料である層、及び該仕事関数が４ｅＶ以下の材料である層より体積抵抗率が低い材料である層を含むことを特徴とする請求項１又は請求項２に記載の光源。
【請求項４】
前記陰極が積層構造であり、該積層構造が、前記有機化合物層側から順に、アルミニウム層及び銀層、又は、アルミニウム層及び銅層で構成されていることを特徴とする請求項１又は請求項２に記載の光源。
【請求項５】
前記アルミニウム層の膜厚が、０．０１μｍ以上０．０５μｍ以下であり、前記銀層又は銅層の膜厚が０．４μｍ以上であることを特徴とする請求項４に記載の光源。
【請求項６】
前記発光層の膜厚が０．０６μｍ以上０．４μｍ以下であることを特徴とする請求項１から請求項５のいずれか一項に記載の光源。
【請求項７】
前記有機電界発光素子が、前記陽極及び前記陰極間に二層以上の発光層を含む有機化合物層を有し、前記二層以上の発光層間に電荷発生層を有することを特徴とする請求項１から請求項６のいずれか一項に記載の光源。
【請求項８】
請求項１から請求項７のいずれか一項に記載の光源を有することを特徴とする露光装置。
【請求項９】
請求項１から請求項７のいずれか一項に記載の光源を像表示部に有することを特徴とする画像表示装置。
【請求項１０】
請求項１から請求項７のいずれか一項に記載の光源を有することを特徴とする医療装置。
【発明の詳細な説明】
【技術分野】
【０００１】
本発明は、電気エネルギーを光に変換して発光する有機電界発光素子を有する光源に関する。また、本発明は、該光源を有する露光装置、画像表示装置及び医療装置に関する。
【背景技術】
【０００２】
有機電界発光（ＥＬ）素子を用いた光源が知られている。有機電界発光素子は、低電圧での高輝度の発光、デバイスの薄型化、軽量化、小型化などの利点を有する。従来の管球、ＬＥＤなどを露光装置の光源として用いた場合、光源の体積が大きく、輝度の（空間的及び／又は位置的）均一性が得られにくい。また、無機ＥＬを用いた場合、必要な輝度を得ることが難しく（特に青〜緑領域）、交流動作のため複雑な動作回路や、ノイズ対策が必要である。
【０００３】
光媒体としてエレクトロルミネッセンスを用いた光源であって、エレクトロルミネッセンス層の幅が、電極層とリードとの接続点からの距離に応じた幅である画像読取装置の光源が、下記特許文献１に開示されている。
また、光源長手方向に沿って形成された線状自発光領域が有機電界発光素子から構成された線状光源であって、前記有機電界発光素子が形成された素子基板と、前記素子基板の前記有機電界発光素子形成側に接着材料によって接着され前記有機電界発光素子を封止する封止基板とを備え、前記素子基板と前記封止基板とは、光源長辺において端面が一致することを特徴とする線状光源が、下記特許文献２に開示されている。
【特許文献１】特開２００２−３２５１６２号公報
【特許文献２】特開２００３−５１３８０号公報
【発明の開示】
【発明が解決しようとする課題】
【０００４】
有機ＥＬ素子を画素の長短比（画素の長手方向と短手方向の長さの比であり、以下、「アスペクト比」と称する。）が大きな線状画素を複数並べた光源は、電極抵抗が大きくなるため電圧降下による輝度ムラの発生が予期される。
通常、金属で構成される陰極よりも抵抗の大きい透明金属酸化物を用いる陽極での電圧降下が懸念されるが、陽極をパターンニングしないことで陽極での電圧降下は防止できる。一方、金属で構成される陰極は陽極に比べて電圧降下の問題が小さいように思えるが、線状画素の長短比に比例して電圧降下が増加する。従来では問題とならなかった陰極での電圧降下が、大きなアスペクト比を有する線状画素を有する光源では顕著になる。
【０００５】
本発明は、上記事情に鑑みてなされたものであり、基板上に有機電界発光素子からなる長短比の大きな、少なくとも２つの線状画素を平行に配列してなる光源を提供することを目的とする。さらに、本発明は、本発明の光源を備えてなる、露光装置、画像表示装置、及び、医療装置を提供することを目的とする。
【課題を解決するための手段】
【０００６】
前記課題を解決するための手段は以下の通りである。
（１）  基板上に、陽極及び陰極間に発光層を含む少なくとも一層の有機化合物層を有する有機電界発光素子からなる少なくとも２つの線状画素を平行に配列した光源であって、前記線状画素の長短比が２００以上であり、前記陽極は複数の前記線状画素に共有され、前記陰極は前記線状画素に応じてパターニングされていることを特徴とする光源。
（２）  前記陰極の膜厚が、０．４μｍ以上２μｍ以下であることを特徴とする前記（１）に記載の光源。
（３）  前記陰極が積層構造であり、該積層構造が、前記有機化合物層側から順に、仕事関数が４ｅＶ以下の材料である層、及び該仕事関数が４ｅＶ以下の材料である層より体積抵抗率が低い材料である層を含むことを特徴とする前記（１）又は（２）に記載の光源。
（４）  前記陰極が積層構造であり、該積層構造が、前記有機化合物層側から順に、アルミニウム層及び銀層、又は、アルミニウム層及び銅層で構成されていることを特徴とする前記（１）又は（２）に記載の光源。
（５）  前記アルミニウム層の膜厚が、０．０１μｍ以上０．０５μｍ以下であり、前記銀層又は銅層の膜厚が０．４μｍ以上であることを特徴とする前記（４）に記載の光源。
（６）  前記発光層の膜厚が０．０６μｍ以上０．４μｍ以下であることを特徴とする前記（１）から（５）のいずれか一項に記載の光源。
（７）  前記有機電界発光素子が、前記陽極及び前記陰極間に二層以上の発光層を含む有機化合物層を有し、前記二層以上の発光層間に電荷発生層を有することを特徴とする前記（１）から（６）のいずれか一項に記載の光源。
（８）  前記（１）から前記（７）のいずれか一項に記載の光源を有することを特徴とする露光装置。
（９）  前記（１）から前記（７）のいずれか一項に記載の光源を像表示部に有することを特徴とする画像表示装置。
（１０）  前記（１）から前記（７）のいずれか一項に記載の光源を有することを特徴とする医療装置。
【発明の効果】
【０００７】
本発明によれば、有機電界発光素子からなる長短比の大きな、少なくとも２つの線状画素を平行に配列してなる光源を提供することができる。また、本発明によれば、基板上に有機電界発光素子からなる長短比の大きな、少なくとも２つの線状画素を平行に配列した光源であって、発光輝度及び発光効率に優れるとともに、輝度ムラの発生を防止しうる光源を提供することができる。
【０００８】
さらに、本発明によれば、高精細・高輝度な発光が得られるため、点灯ライン頻度での輝度階調制御が可能になり、電流/電圧制御を必要としない電源回路が可能になる。特に、本発明の好ましい態様では、陰極を厚膜化（０．４μｍ以上２μｍ以下）及び低抵抗な金属（銀、銅等）を用いて低抵抗化することにより、通常の陰極膜厚(約０.１〜０.２μｍ)で生じる輝度ムラ（薄い膜厚では陰極抵抗が大きくなり電圧降下が発生し輝度ムラが生じる）を防ぐことができる。
【０００９】
本発明の光源を読み取り光源などに用いると、走査機械機構を必要とせず高精細に画像（反射原稿、透過原稿、電子潜像、等）を読み取ることが可能になる。また、サイン光源として、線状ライン画素を順次点灯したり、ランダム点灯して視覚効果を向上したりすることもできる。更に、本発明によれば、高精細・高輝度な発光を得られるため、点灯ライン頻度での輝度階調制御が可能になり、電流／電圧制御を必要としない電源回路が可能になる。
また、管球、ＬＥＤなどの従来の光源に比べて、高精細化、均一性，デバイスのコンパクト性に優れた光源とすることができる。
さらに、無機薄膜ＥＬ素子を用いた場合と比較しても、高輝度（特に青〜緑領域）、交流動作のため複雑な動作回路や、ノイズ対策も不要となる。
従って、本発明の光源は、露光装置、画像表示装置、及び、医療装置における光源として好適に用いることができる。
【発明を実施するための最良の形態】
【００１０】
以下、本発明の光源について詳細に説明する。
本発明の光源は、基板上に、陽極及び陰極間に発光層を含む少なくとも一層の有機化合物層を有する有機電界発光素子からなる少なくとも２つの線状画素を平行に配列した光源であって、前記画素の長短比が２００以上であり、前記陽極は複数の前記線状画素で共有され、前記陰極は前記線状画素に応じてパターニングされていることを特徴とする光源である。
【００１１】
本発明における線状画素は、有機ＥＬ素子からなり、該線状画素は、基板上に少なくとも少なくとも２つ平行に配列される。読み取り用途の光源や、表示用途の光源を考えると、画素の配列数は、１０以上が好ましく、１００以上がより好ましく、１０００以上がさらに好ましい。
画素ピッチは、画素幅の１．１倍以上１０倍以下が好ましく、１．５倍以上３倍以下がより好ましい。画素ピッチが、１．１倍以下であると隣接する画素との間隔が狭くなりすぎて画素間の分離や電気絶縁が困難となり、１０倍以上であると隣接する画素との間隔が広くなりすぎて高精細な読み取りが困難となり、表示の視覚的効果を損なう場合がある。
【００１２】
本発明における長短比（アスペクト比）とは、有機ＥＬ素子の長手方向の長さを、長手方向と直交する方向の長さで除した値である。
【００１３】
前記線状画素の長短比（アスペクト比）の範囲は、２００以上であることが必要であり、上限は特に制限はないが、１６０００以下であることが好ましい。アスペクト比の範囲は、好ましくは３００以上１６０００以下、より好ましくは５００以上１６０００以下、さらに好ましくは１０００以上１００００以下である。特に好ましくは２０００以上１００００以下であり、最も好ましくは。５０００以上１００００以下である。
【００１４】
例えば、幅６００ｍｍのＡ１サイズのポスターの表示光源用途では、線状画素のアスペクト比は２００から１０００程度の範囲、ファックス等のＡ４サイズの原稿の読み取り光源用途では、１０００から１００００程度の範囲、フィルム等の読み取り光源用途では、２０００から１６０００程度の範囲を用いることができる。
アスペクト比が２００以下では、発光領域が大きくなりすぎて高精細読み取りが困難となり、表示の視覚的効果を損なう場合がある。また、アスペクト比が１６０００を超えると、陰極の電圧降下が大きくなりすぎて電圧降下による輝度ムラが許容範囲を超えてしまう場合がある。
【００１５】
線状画素の長手方向の長さ（画素長）は、光源の適用態様に応じて適宜設定しうるが、１０ｍｍ〜１０００ｍｍが好ましく、１００ｍｍ〜５００ｍｍがより好ましい。また、画素の長手方向と直交する方向の長さとしては、光源の適用態様に応じて適宜設定しうるが、５μｍ〜５０００μｍが好ましく、２０μｍ〜１０００μｍがより好ましい。
【００１６】
本発明では、陽極は複数の画素で共有され、陰極は画素に応じてパターニングされる。また、有機化合物層は、発光層を含む少なくとも一層の有機化合物層を有して構成され、発光層の他に、正孔注入層、正孔輸送層、電子注入層、電子輸送層などを有してもよい。
【００１７】
本発明の光源の形成方法は、特に限定されないが、例えば、基板上に、電極（陽極）を形成し、この上に絶縁層を形成した後、線状画素の形成部分に対応する絶縁層をエッチング等により除去し、さらに有機化合物層、及び電極（陰極）を順次形成する方法が挙げられる。上記の形成方法によれば、基板上に設けられた陽極が複数の画素で共有されるとともに、陰極が画素に応じてパターニングされた形態にすることができる。また、線状画素に対応したシャドウマスクを用いて、電極（陽極）上に、有機化合物層、及び電極（陰極）を順次形成することもできる。
【００１８】
本発明の光源の形状としては、特に限定されるものではないが、代表的には線状画素が平行で垂直に配列した長方形をとることができる。視覚的効果を高めるために、線状画素が傾斜して配列した平行四辺形をとることも可能である。これらは代表的には平面状であるが、プラテン上の原稿を読み取る場合などを考えると、曲面状でもよい。
また、光源の大きさとしては、特に限定されるものではないが、読み取りの対象物、例えば、３５ｍｍフィルム、Ａサイズ及びＢサイズ用紙、医療用フィルム及び放射線像変換パネル、看板、等の大きさに合わせて設定することができる。
【００１９】
以下、本発明における線状画素を構成する有機ＥＬ素子の各構成要素について、さらに詳細に説明する。
【００２０】
陰極は、電子注入層、電子輸送層、発光層などに電子を供給するものであり、電子注入層、電子輸送層、発光層などの負極と隣接する層との密着性やイオン化ポテンシャル、安定性等を考慮して選ばれる。既述のごとく、本発明における陰極は、画素に応じてパターニングされている。
【００２１】
陰極の膜厚としては、電圧降下を抑制して輝度ムラの発生を防止する観点から、０．４μｍ以上２μｍ以下であることが好ましく、０．６μｍ以上１．５μｍ以下であることがより好ましい。陰極の膜厚が２μｍ以上では、陰極作製後の内部応力が大きくなりすぎて剥離などの故障を発生してしまう場合がある。
【００２２】
陰極の材料としては、金属、合金、金属ハロゲン化物、金属酸化物、電気伝導性化合物、又はこれらの混合物を用いることができ、具体例としてはアルカリ金属（例えばＬｉ、Ｎａ、Ｋ等）及びそのフッ化物又は酸化物、アルカリ土類金属（例えばＭｇ、Ｃａ等）及びそのフッ化物又は酸化物、金、銀、鉛、アルミニウム、ナトリウム−カリウム合金又はそれらの混合金属、リチウム−アルミニウム合金又はそれらの混合金属、マグネシウム−銀合金又はそれらの混合金属、インジウム、イッテリビウム等の希土類金属等が挙げられ、好ましくは仕事関数が４ｅＶ以下の材料であり、より好ましくはアルミニウム、リチウム−アルミニウム合金又はそれらの混合金属、マグネシウム−銀合金又はそれらの混合金属等である。
これらの材料の中でも、アルミニウムが低仕事関数、化学的安定性、コスト、製造適性の観点で特に好ましい。
【００２３】
本発明における陰極は、単層構造だけでなく、積層構造として形成することもできる。
電圧降下防止の観点からは、陰極の材料として、例えば、銀、銅などより体積抵抗率の低い材料を用いることが好ましいが、これらの材料は仕事関数の関係で、電子注入効率の低下による発光輝度及び発光効率の低下を招来する場合がある。かかる観点から、本発明においては、該積層構造が、前記有機化合物層側から順に、仕事関数が４ｅＶ以下の材料である層、及び該仕事関数が４ｅＶ以下の材料である層より体積抵抗率が低い材料である層を含むことが好ましい。具体的には陰極を積層構造とし、該積層構造を構成する層のうち、有機化合物層側に位置する層として、例えば、アルミニウム、などのより低仕事関数の材料を用いた層を形成し、当該層に隣接させて、銀、銅などのより体積抵抗率の低い材料を用いた層を形成することで、電圧降下防止と発光輝度及び発光効率との両立を図ることが好ましい。陰極を上記ごとき積層構造にすることにより、単一材料により陰極を形成した場合よりもより薄膜で、同等の電圧降下防止と高輝度及び高効率とを発揮することができる。
【００２４】
本発明において、積層構造の陰極として特に好ましい態様は、該積層構造が、有機化合物層側から順に、アルミニウム層及び銀層、又は、アルミニウム層及び銅層である態様である。陰極が、アルミニウム層及び銀層、又は、アルミニウム層及び銅層である場合、これらの各層は以下の膜厚であることが好ましい。なお、前記アルミニウム層及び銀層、並びに前記アルミニウム層及び銅層において、本発明の効果を低下させない程度に無機物及び／又は有機物の不純物が含有していてもよい。アルミニウム層は、アルミニウムを主成分とする層であり、好ましくはアルミニウムからなる層である。銀層は、銀を主成分とする層であり、好ましくは銀からなる層である。銅層は、銅を主成分とする層であり、好ましくは銅からなる層である。
アルミニウム層の膜厚は、膜の均一性を維持できる程度の０．０１μｍ以上０．０５μｍであることが好ましい。
銀層又は銅層の膜厚は、電圧降下防止の観点から、０．４μｍ以上２．０μｍであることが好ましく、０．６μｍ以上１．５μｍ以下がより好ましい。
【００２５】
本発明における有機化合物層の積層の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。陽極と正孔輸送層との間に、正孔注入層を有してもよく、陰極と電子輸送層との間には、電子注入層を有してもよい。また、発光層としては一層だけでも良く、また、第一発光層、第二発光層、第三発光層等に発光層を分割しても良い。さらに、各層は複数の二次層に分かれていてもよい。
【００２６】
発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、発光材料のみで構成されていてもよく、ホスト材料と発光材料の混合層とした構成でもよい。発光材料は蛍光発光材料でも燐光発光材料であってもよい、発光材料は１種であっても２種以上であってもよい。ホスト材料は電荷輸送材料であることが好ましい。ホスト材料は１種であっても２種以上であってもよい、例えば、電子輸送性のホスト材料とホール輸送性のホスト材料を混合した構成が挙げられる。さらに、発光層中に電荷輸送性を有さず、発光しない材料を含んでいてもよい。
また、発光層は１層であっても２層以上であってもよく、それぞれの層が異なる発光色で発光してもよい。
【００２７】
発光層の膜厚としては、輝度ムラ、駆動電圧、輝度の観点から、０．０３μｍ以上０．５μｍ以下であることが好ましく、０．０６μｍ以上０．４μｍ以下であることが好ましい。発光層の膜厚が薄いと、高輝度で低い電圧での駆動が可能となるが、素子抵抗が小さくなることで、電圧低下による輝度変化の影響を受けやすくなり、輝度ムラの増加を招く結果となる。発光層の膜厚が厚いと、駆動電圧が高くなり、発光効率の低下を招き、用途を限定する原因となってしまう。
また、発光層が積層構造である場合については、積層構造を構成する各層の膜厚は特に限定されないが、各発光層の合計膜厚が前述の範囲になるようにすることが好ましい。
【００２８】
本発明に使用できる蛍光発光材料の例としては、特に制限はなく、公知のものから適宜選択することができる。例えば、特開２００４−１４６０６７号の段落番号（００２７）、特開２００４−１０３５７７号の段落番号（００５７）等に記載のものを挙げることができるが、本発明はこれに限定されない。
【００２９】
また、本発明に使用できる燐光発光材料は、特に制限はなく、公知のものから適宜選択することができる。例えば、特開２００４−２２１０６８号の段落番号（００５１）から（００５７）等に記載のものを挙げることができるが、本発明はこれに限定されない。
【００３０】
本発明の有機電界発光素子における、基板、電極、各有機層、その他の層、等の他の構成要素については、例えば、特開２００４−２２１０６８号の段落番号（００１３）から（００８２）、特開２００４−２１４１７８号の段落番号（００１７）から（００９１）、特開２００４−１４６０６７号の段落番号（００２４）から（００３５）、特開２００４−１０３５７７号の段落番号（００１７）から（００６８）、特開２００３−３２３９８７号の段落番号（００１４）から（００６２）、特開２００２−３０５０８３号の段落番号（００１５）から（００７７）、特開２００１−１７２２８４号の段落番号（０００８）から（００２８）、特開２０００−１８６０９４号の段落番号（００１３）から（００７５）、特表２００３−５１５８９７号の段落番号（００１６）から（０１１８）等に記載のものが本発明においても同様に適用することができる。ただし、本発明はこれらに限定されるものではない。
【００３１】
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【００３２】
本発明の有機ＥＬ素子は、発光効率を向上させるため、積層する複数の発光層の間に電荷発生層を設けた構成を採ることができる。また、このような構成を採ることで、有機ＥＬ素子の抵抗を増加し、電圧降下の影響を緩和することができるので好ましい。
前記電荷発生層は、電界印加時に電荷（正孔及び電子）を発生する機能を有すると共に、発生した電荷を電荷発生層と隣接する層に注入させる機能を有する層である。
【００３３】
前記電荷発生層を形成する材料は、上記の機能を有する材料であれば何でもよく、単一化合物で形成されていても、複数の化合物で形成されていてもよい。
具体的には、導電性を有するものであっても、ドープされた有機層のように半導電性を有するものであっても、また、電気絶縁性を有するものであってもよく、例えば、特開平１１−３２９７４８号、特開２００３−２７２８６０号、特開２００４−３９６１７号の各公報に記載の材料が挙げられる。
更に具体的には、ＩＴＯ、ＩＺＯ（インジウム亜鉛酸化物）などの透明導電材料、Ｃ60等のフラーレン類、オリゴチオフェン等の導電性有機物、金属フタロシアニン類、無金属フタロシアニン類、金属ポルフィリン類、無金属ポルフィリン類等などの導電性有機物、Ｃａ、Ａｇ、Ａｌ、Ｍｇ：Ａｇ合金、Ａｌ：Ｌｉ合金、Ｍｇ：Ｌｉ合金などの金属材料、正孔伝導性材料、電子伝導性材料、及びそれらを混合させたものを用いてもよい。
【００３４】
前記正孔伝導性材料としては、例えば、２−ＴＮＡＴＡ、ＮＰＤなどの正孔輸送有機材料にＦ４−ＴＣＮＱ、ＴＣＮＱ、ＦｅＣｌ3などの電子求引性を有する酸化剤をドープさせたものや、Ｐ型導電性高分子、Ｐ型半導体などが挙げられ、前記電子伝導性材料は電子輸送有機材料に４．０ｅＶ未満の仕事関数を有する金属もしくは金属化合物をドープしたものや、Ｎ型導電性高分子、Ｎ型半導体が挙げられる。Ｎ型半導体としては、Ｎ型Ｓｉ、Ｎ型ＣｄＳ、Ｎ型ＺｎＳなどが挙げられ、Ｐ型半導体としては、Ｐ型Ｓｉ、Ｐ型ＣｄＴｅ、Ｐ型ＣｕＯなどが挙げられる。
また、前記電荷発生層として、Ｖ2Ｏ5などの電気絶縁性材料を用いることもできる。
【００３５】
前記電荷発生層は、単層でも複数積層させたものでもよい。複数積層させた構造としては、透明伝導材料や金属材料などの導電性を有する材料と正孔伝導性材料、または、電子伝導性材料を積層させた構造、上記の正孔伝導性材料と電子伝導性材料を積層させた構造の層などが挙げられる。
【００３６】
前記電荷発生層は、一般に、可視光の透過率が５０％以上になるよう、膜厚・材料を選択することが好ましい。また膜厚は、特に限定されるものではないが、０．５〜２００ｎｍが好ましく、１〜１００ｎｍがより好ましく、３〜５０ｎｍがさらに好ましく、５〜３０ｎｍが特に好ましい。
前記電荷発生層の形成方法は、特に限定されるものではなく、有機化合物層の形成方法を用いることができる。
【００３７】
前記電荷発生層は、積層する複数の発光層の間に形成するが、電荷発生層の陽極側及び陰極側には、隣接する層に電荷を注入する機能を有する材料を含んでいてもよい。陽極側に隣接する層への電子の注入性を上げるため、例えば、ＢａＯ、ＳｒＯ、Ｌｉ2Ｏ、ＬｉＣｌ、ＬｉＦ、ＭｇＦ2、ＭｇＯ、ＣａＦ2などの電子注入性化合物を電荷発生層の陽極側に積層させてもよい。
以上で挙げられた内容以外にも、特開２００３−４５６７６号公報、米国特許第６３３７４９２号、同第６１０７７３４号、同第６８７２４７２号等の各明細書の記載を元にして、電荷発生層の材料を選択することができる。
【００３８】
以下に、本発明の光源の一実施形態を示すが、本発明はこれに何ら限定されるものではない。
図１は、本発明の光源の一実施形態を現した図であり、図１（Ａ）は上面図、図１（Ｂ）は図１（Ａ）中のＡ−Ａ線に沿った断面図である。
図１（Ａ）において、光源１０は、基板１２、基板１２上に平行に配列された有機ＥＬ素子からなる線状画素１４、封止部材２０を有する。
線状画素１４は、その長手方向が基板１２のＸ方向の端部に沿うように、Ｙ方向に平行に配列される。線状画素の長短比（アスペクト比）は２００以上である。
図１（Ｂ）に示すように、線状画素１４は、基板１２上に設けられた電極１４Ａ（陽極）と、対向電極（陰極）である電極１４Ｃとの間に、有機化合物層１４Ｂを有して構成される。
本実施形態は封止部材２０を有する態様である。封止部材２０は、逆凹状の封止部材であり、平行に配列された線状画素１４の全体を覆って基板１２に封止する。
【００３９】
また、本発明の光源における有機ＥＬ素子として、複数の発光ユニット間に電荷発生層を有する層構成を適用した場合の有機ＥＬ素子の構成例を図２に示す。
図２において、３０は本発明の光源における有機ＥＬ素子を示す。有機ＥＬ素子３０は、基板３２上に設けられた陽極３４及び陰極４０の間に、発光層を含む有機化合物層３６Ａ、３６Ｂ、３６Ｃ、及び３６Ｄと、該発光層を含む有機化合物層の各々の間に電荷発生層３８Ａ、３８Ｂ、及び３８Ｃと、を有して構成される。陽極３４及び陰極４０は、電源４２を介して連結される。
発光層を含む有機化合物層３６Ａ、３６Ｂ、３６Ｃ、及び３６Ｄは、同一層構成であっても異なっていてもよい。電荷発生層３８Ａ、３８Ｂ、及び３８Ｃは、同一層構成であっても異なっていてもよい。
【００４０】
本発明では、パッシブ駆動型の駆動方法が適用される。陽極を共通電極としているため、陰極が走査電極ラインに接続される。読み取り光源に用いる場合は、走査電極ラインを順次走査する。表示用途に用いる場合には、走査電極ラインをランダムに駆動することで、様々な視覚的効果を作り出すことができる。また、陽極を複数の画素を含むように分割した場合には、分割された陽極のブロックごとに走査するマルチスキャン方式をとることもできる。
【００４１】
本発明においては、陽極と陰極との間に直流（必要に応じて交流成分を含んでもよい）電圧（通常２ボルト〜３０ボルト、電荷発生層を挟んで発光層を積層した場合には、前記電圧の積層した発光層の段数倍）、又は直流電流を印加することにより、発光を得ることができる。
【００４２】
有機ＥＬ素子の重要な特性値として、外部量子効率がある。外部量子効率は、「外部量子効率φ＝素子から放出されたフォトン数／素子に注入された電子数」で算出され、この値が大きいほど消費電力の点で有利な素子と言える。
【００４３】
また、有機ＥＬ素子の外部量子効率は、「外部量子効率φ＝内部量子効率×光取り出し効率」で決まる。有機化合物からの蛍光発光を利用する有機ＥＬ素子においては、内部量子効率の限界値が２５％であり、光取り出し効率が約２０％であることから、外部量子効率の限界値は約５％とされている。
【００４４】
有機ＥＬ素子の外部量子効率としては、消費電力を下げられる点、駆動耐久性を上げられる点で、６％以上が好ましく、１２％以上が特に好ましい。
該外部量子効率の数値は、２０℃で素子を定電圧駆動したときの外部量子効率の最大値での外部量子効率の値を用いることができる。
本発明においては、東陽テクニカ製ソースメジャーユニット２４００型を用いて、直流定電圧をＥＬ素子に印加し発光させ、その輝度はトプコン社製輝度計ＢＭ−８を用いて測定した。一方、発光ピーク波長及び発光スペクトルの波形は、浜松ホトニクス社製のスペクトルアナライザーＰＭＡ−１１を用いて測定し、外部量子効率を算出する。
【００４５】
また、有機ＥＬ素子の外部量子効率は、発光輝度、発光スペクトル、電流密度を測定し、その結果と比視感度曲線から算出することができる。すなわち、電流密度値を用い、入力した電子数を算出することができる。そして、発光スペクトルと比視感度曲線（スペクトル）を用いた積分計算により、発光輝度を発光したフォトン数に換算することができる。これらから外部量子効率（％）は、「（発光したフォトン数／素子に入力した電子数）×１００」で計算することができる。
【００４６】
有機ＥＬ素子の内部量子効率としては、内部量子効率＝外部量子効率／光取り出し効率で算出される。通常の有機ＥＬ素子では光取り出し効率は約２０％であるが、本発明においては、基板の形状、電極の形状、有機層の膜厚、無機層の膜厚、有機層の屈折率、無機層の屈折率等を工夫することにより、光取り出し効率を２０％以上にすることが可能である。
【００４７】
本発明の光源において、線状画素の端部と中央部の輝度ムラは、「（中央部の輝度／端部の輝度）×１００」で計算される。ここで、「端部」と「中央部」とは、線状画素の長辺方向の位置を表し、「端部」は線状画素のエッジ部分の顕著な輝度ムラの影響を除くため、エッジ部分から線状画素の中央部に向かって５ｍｍ離れた位置、又は、長辺の５％の長さ離れた位置のいずれかを示し、「中央部」は線状画素の長辺の中点を示す。
輝度ムラは、サイン光源用途では大きな問題ではないが、読み取り光源用途においては、７０％以上が好ましく、８０％以上がより好ましく、９０％以上がさらに好ましく、高精度の読み取りを要求される場合には、９５％以上が特に好ましい。
輝度ムラが７０％以下になると、読み取り光源の光量に対する検出器の出力信号の線形領域を外れてしまい、検出回路やソフトウェアでの補正が困難となる場合がある。
【００４８】
本発明の光源の用途は特に限定されないが、スキャナー、ファックス、フィルム等の原稿読み取り光源、放射線像変換パネルの潜像読み取り光源、サイン光源、看板のバックライト光源、等の分野に好適に使用できる。
【００４９】
本発明の露光装置は、所望のパターン等に照射する光源部に本発明の光源を有する露光装置である。このような本発明の露光装置は、既述した本発明の光源を有する以外は、原稿や記録媒体を搬送するための搬送機構、原稿からの反射光又は透過光を検出するためのアレイ状又は面状の光検出器、画像形成するためのドラム型感光体、光源からの発光を部分的に透過するための光シャッター、などの様々な部材を用いて一般的に構成することができる。本発明の光源を備えうる露光装置としては、例えば、特開平８−４４１６３号公報、特開平８−２９８５６３号公報に記載のものが挙げられる。
【００５０】
本発明の画像表示装置は、本発明の光源を像表示部分（ディスプレイ）に有する画像表示装置である。このような本発明の画像表示装置は、既述した本発明の光源を像表示部分（ディスプレイ）に有する以外は、画像媒体を保持するための保持機構、画像媒体を搬送するための搬送機構、光源からの発光を部分的に透過するための光シャッター、などの様々な部材を用いて一般的に構成することができる。本発明の光源を備えうる画像表示装置としては、例えば、特開平１０−２２８２５０号公報、特表２００３−５０７７５１号公報、特許２９９１４２５号公報に記載のものが挙げられる。
【００５１】
本発明の医療装置は、医療用画像情報読取装置（好ましくは放射線像変換パネル用）の光源として、本発明の光源を有する医療装置である。このような本発明の医療装置は、既述した本発明の光源を有する以外は、放射線エネルギーを蓄積するための放射線像変換パネル、放射線像変換パネルを搬送するための搬送機構、放射線像変換パネルからの信号を検出する検出器、などの様々な部材を用いて一般的に構成することができる。本発明の光源を備えうる医療装置としては、例えば、特開２０００−１６２７２６号公報、特許３３６０８１３号公報に記載のものが挙げられる。
【実施例】
【００５２】
以下に、本発明について、実施例により具体的に説明するが、本発明はこれらに限定されるものではない。
【００５３】
［実施例１］
実施例１の光源を以下のように作製した。
＜光源の構成＞
線状画素の大きさ：４０ｃｍ×５０μｍ（アスペクト比：８０００）、
画素数：４０００、ピッチ：１００μｍ、発光領域：４０ｃｍ×４０ｃｍ
線状画素（有機ＥＬ素子）の構成：
ＩＴＯ／ＣｕＰｃ／ＮＰＤ／ｍＣＰ−Ｆｉｒｐｉｃ（９５：５、質量比）、膜厚：０．１μｍ）／Ｂａｌｑ／Ａｌｑ／ＬｉＦ／Ａｌ（膜厚：０．４μｍ）
【００５４】
＜作製方法＞
４４０×４４０×０．７ｍｍのＩＴＯ基板（ソーダガラス）上に、１００μｍピッチで４０ｃｍ×５０μｍの隔壁を４００１本形成した。基板上の隔壁と隔壁間の画素領域に、ＣｕＰＣ（１０ｎｍ）、ＮＰＤ（３０ｎｍ）、ｍＣＰ（９５質量％）：Ｆｉｒｐｉｃ（５質量％）（１００ｎｍ）、Ｂａｌｑ（１０ｎｍ）、Ａｌｑ（４０ｎｍ）、ＬｉＦ（０．５ｎｍ）、Ａｌ（４００ｎｍ）を抵抗加熱蒸着法により順次蒸着した。各画素の陰極に引出線を接続した後、乾燥剤を備えた封止部材で画素領域を封止した。
【００５５】
以下に、ＣｕＰｃ、ＮＰＤ、ｍＣＰ、Ｆｉｒｐｉｃ、Ｂａｌｑ、及びＡｌｑの構造を示す。
【００５６】
【化１】
2007027698.tif 000003
【００５７】
［実施例２］
実施例１において、線状画素を構成する有機ＥＬ素子の陰極を、Ａｌ（膜厚：１μｍ）に変更した以外は、実施例１と同様にして実施例２の光源を作製した。
【００５８】
［実施例３］
実施例１において、線状画素を構成する有機ＥＬ素子の陰極を、Ａｌ（膜厚：２μｍ）に変更した以外は、実施例１と同様にして実施例３の光源を作製した。
【００５９】
［実施例４］
実施例１において、線状画素を構成する有機ＥＬ素子の陰極を、Ａｌ（膜厚：０．０１μｍ）／Ａｇ（膜厚：０．４μｍ）に変更した以外は、実施例１と同様にして実施例４の光源を作製した。
【００６０】
［実施例５］
実施例１において、線状画素を構成する有機ＥＬ素子の陰極を、有機化合物層側から、Ａｌ（膜厚：０．０５μｍ）／Ａｇ（膜厚：０．４μｍ）に変更した以外は、実施例１と同様にして実施例５の光源を作製した。
【００６１】
［実施例６］
実施例１において、線状画素を構成する有機ＥＬ素子の陰極を、有機化合物層側から、Ａｌ（膜厚：０．０５μｍ）／Ａｇ（膜厚：０．８μｍ）に変更した以外は、実施例１と同様にして実施例６の光源を作製した。
【００６２】
［実施例７］
実施例１において、線状画素を構成する有機ＥＬ素子の陰極を、有機化合物層側から、Ａｌ（膜厚：０．０５μｍ）／Ｃｕ（膜厚：０．８μｍ）に変更した以外は、実施例１と同様にして実施例７の光源を作製した。
【００６３】
［実施例８］
実施例１において、線状画素を構成する有機ＥＬ素子の陰極を、有機化合物層側から、Ａｌ（膜厚：０．０５μｍ）／Ｃｕ（膜厚：１．５μｍ）に変更した以外は、実施例１と同様にして実施例８の光源を作製した。
【００６４】
［実施例９］
実施例１において、線状画素を構成する有機ＥＬ素子の陰極を、Ａｌ（膜厚：０．２μｍ）に変更した以外は、実施例１と同様にして実施例９の光源を作製した。
【００６５】
［実施例１０］
実施例１において、線状画素を構成する有機ＥＬ素子の陰極を、Ａｇ（膜厚：０．４μｍ）に変更した以外は、実施例１と同様にして実施例１０の光源を作製した。
【００６６】
［実施例１１］
実施例１において、線状画素を構成する有機ＥＬ素子の陰極を、Ｃｕ（膜厚：０．４μｍ）に変更した以外は、実施例１と同様にして実施例１１の光源を作製した。
【００６７】
［実施例１２］
実施例１において、線状画素を構成する有機ＥＬ素子の発光層を、ｍＣＰ−Ｆｉｒｐｉｃ（９５：５（質量比）、膜厚：３０ｎｍ）として、陰極を、有機化合物層側から、Ａｌ（膜厚：０．０５μｍ）／Ａｇ（膜厚：０．４μｍ）に変更した以外は、実施例１と同様にして実施例１２の光源を作製した。
【００６８】
得られた各光源を用いて以下の評価を行った。なお、発光輝度及び外部量子効率の測定に用いた測定装置は前述の通りである。結果を表１に示す。
１．２０Ｖでの発光輝度
２．外部量子効率
３．画素の端部と中央部との輝度比（端部はエッジ部分から５ｍｍ離れた位置）
【００６９】
【表１】
2007027698.tif 000004
【００７０】
表１に示されるように、線状画素の長短比（アスペクト比）が２００以上であり、陰極の膜厚のみが異なる実施例１〜３、及び９では、陰極の膜厚が大きい程、画素の端部と中央部との輝度比が向上しており、高輝度及び高効率を維持しつつ、輝度ムラの発生が防止されていることが判る。
実施例４〜８は、薄膜のＡｌ層と厚膜のＣｕ層又はＡｇ層とを組み合わせた積層構造の陰極であり、陰極をこのような積層構造としたことで、実施例４〜８より厚膜のＡｌ層を陰極とした実施例１〜３の場合と同等に、高輝度及び高効率を維持しつつ、輝度ムラの発生が防止されていることが判る。
また、発光層の膜厚が０．０６μｍ以上０．４μｍ以下の範囲にある場合に、輝度ムラの発生の防止効果が顕著であることが判る。
【００７１】
［実施例１３］
実施例１において、有機ＥＬ素子の構成を以下の構成に変更した以外は、実施例１と同様にして実施例１３の光源を作製した。
ＩＴＯ／ＣｕＰｃ（１０ｎｍ）／ＮＰＤ（３０ｎｍ）／ｍＣＰ（９５質量％）：Ｆｉｒｐｉｃ（５質量％）（１００ｎｍ）／Ｂａｌｑ（１０ｎｍ）／Ａｌｑ（４０ｎｍ）／ＭｇＡｇ（１０：１）（５ｎｍ）、Ａｇ（５ｎｍ）／ＩＴＯ（２０ｎｍ）／ＣｕＰｃ（１０ｎｍ）／ＮＰＤ（３０ｎｍ）／ｍＣＰ（９５質量％）：Ｆｉｒｐｉｃ（５質量％）（１００ｎｍ）／Ｂａｌｑ（１０ｎｍ）／Ａｌｑ（４０ｎｍ）／ＬｉＦ（０．５ｎｍ）／Ａｌ（４００ｎｍ）
【００７２】
得られた光源を用いて、前記実施例１と同様の評価を行った。ただし、本実施例における有機ＥＬ素子は、電荷発生層を挟んで発光層が２段になる構成であるため、有機ＥＬ素子に印加する電圧を２倍の４０Ｖとした。結果を表２に示す。
【００７３】
【表２】
2007027698.tif 000005
【００７４】
表２に示すように、実施例１３は、電荷発生層を挟んで発光層を２段重ねた構成としたことで、有機ＥＬ素子の素子抵抗が実施例１の約２倍になる。それによって、電極での電圧降下の影響がほぼ半減し、実施例１より輝度ムラが向上したことが判る。
【図面の簡単な説明】
【００７５】
【図１】（ａ）は本発明の一実施形態の上面図であり、（ｂ）は（ａ）のＡ−Ａ線に沿った断面図である。
【図２】本発明の光源に適用しうる、電荷発生層を有する態様の有機ＥＬ素子の一例を示す概略構成図である。
【符号の説明】
【００７６】
１０    光源
１２    基板
１４    線状画素（有機ＥＬ素子）
１４Ａ  電極（陽極）
１４Ｂ  有機化合物層
１４Ｃ  電極（陰極）
２０    封止部材
３０    有機電界発光素子
３２    基板
３４    陽極
３６Ａ、３６Ｂ、３６Ｃ、３６Ｄ  発光層を含む有機化合物層
３８Ａ、３８Ｂ、３８Ｃ  電荷発生層
４０    陰極
４２    電源
【図１】
2007027698.tif 000006
【図２】
2007027698.tif 000007